還元剤の存在下で窒素酸化物を転換するための触媒を備えてなるウォールフローフィルタであって、前記ウォールフローフィルタが、押出しソリッド本体を備えてなり、前記押出しソリッド本体が、10100重量の少なくとも1つのバインダ/マトリックス成分、590重量のゼオライトモレキュラーシーブ、非ゼオライトモレキュラーシーブ又はこれらのうち2つ以上の混合物、及び080重量の選択的に安定化したセリアを含んでなり、前記触媒が少なくとも1つの金属を含んでなり、i前記少なくとも1つの金属が、前記押出しソリッド本体の全体に渡って存在してなり、ii前記少なくとも1つの金属が、前記押出しソリッド本体の全体に渡って存在し、前記押出しソリッド本体の表面に更に高い濃度で存在してなり、iii前記少なくとも1つの金属が、前記押出しソリッド本体の全体に渡って存在し、前記押出しソリッド本体の表面上の1つ以上のコーティング層に収容されてなり、又はiv前記少なくとも1つの金属が、前記押出しソリッド本体の全体に渡って存在し、前記押出しソリッド本体の表面に更に高い濃度で存在し、前記押出しソリッド本体の表面上の1つ以上のコーティング層に収容されてなるものである、ウォールフローフィルタ。前記押出しソリッド本体が、10100重量のコーディエライト、窒化物、炭化物、ホウ化物、合金、リチウムアルミノ珪酸塩、選択的にドーピングされたアルミナ、シリカソース、チタニア、ジルコニア、チタニアジルコニア、ジルコン及びこれらのうち2つ以上の混合物、080重量のスピネル、それぞれが少なくとも1つの金属を含む、590重量のゼオライト、非ゼオライトモレキュラーシーブ又はこれらのうち2つ以上の混合物、080重量の選択的に安定化したセリア、及び025重量の無機繊維を含む、請求項1に記載のウォールフローフィルタ。前記押出しソリッド本体が、基本的に、10100重量のコーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物、それぞれが少なくとも1つの金属を含む、5090重量のゼオライトモレキュラーシーブ、非ゼオライトモレキュラーシーブ又はこれらのうち2つ以上の混合物、及び025重量の無機繊維を含む、請求項2に記載のウォールフローフィルタ。前記押出しソリッド本体が、基本的に、10100重量のコーディエライト、窒化物、炭化物、ホウ化物、合金、リチウムアルミノ珪酸塩、選択的にドーピングされたアルミナ、スピネル、シリカソース、チタニア、ジルコニア、チタニアジルコニア、ジルコン及びこれらのうち2つ以上の混合物、それぞれが少なくとも1つの金属を含む、550重量のゼオライトモレキュラーシーブ、非ゼオライトモレキュラーシーブ又はこれらのうち2つ以上の混合物、2080重量の選択的に安定化したセリア、及び025重量の無機繊維を含む、請求項2に記載のウォールフローフィルタ。前記ウォールフローフィルタの孔隙率が、3080である、請求項1~4の何れか一項に記載のウォールフローフィルタ。ゼオライトモレキュラーシーブ又は非ゼオライトモレキュラーシーブを含んでなり、前記ゼオライトモレキュラーシーブ又は非ゼオライトモレキュラーシーブが、次のフレームワーク形態のコード:国際ゼオライト協会の構造委員会により定義されたABW、ACO、AEI、AEN、AET、AFG、AFI、AFN、AFO、AFR、AFS、AFT、AFX、AFY、AHT、ANA、APC、APD、AST、ASV、ATN、ATO、ATS、ATT、ATV、AWO、AWW、BCT、BEA、BEC、BIK、BOF、BOG、BPH、BRE、BSV、CAN、CAS、CDO、CFI、CGF、CGS、CHA、CHI、CLO、CON、CZP、DAC、DDR、DFO、DFT、DOH、DON、EAB、EDI、EMT、EON、EPI、ERI、ESV、ETR、EUO、EZT、FAR、FAU、FER、FRA、GIS、GIU、GME、GON、GOO、HEU、IFR、IHW、IMF、ISV、ITE、ITH、ITR、ITW、IWR、IWS、IWV、IWW、JBW、JRY、KFI、LAU、LEV、LIO、LIT、LOS、LOV、LTA、LTF、LTL、LTN、MAR、MAZ、MEI、MEL、MEP、MER、MFI、MFS、MON、MOR、MOZ、MRE、MSE、MOS、MTF、MTN、MTT、MTW、MWW、NAB、NAT、NES、NON、NPO、NSI、OBW、OFF、OSI、OSO、OWE、PAR、PAU、PHI、PON、RHO、RON、RRO、RSN、RTE、RTH、RUT、RWR、RWY、SAO、SAS、SAT、SAV、SBE、SBN、SBS、SBT、SFE、SFF、SFG、SFH、SFN、SFO、SFS、SGT、SIV、SOD、SOF、SOS、SSF、SSY、STF、STI、STO、STT、STW、SVR、SZR、TER、THO、TOL、TON、TSC、TUN、UEI、UOS、UOZ、USI、UTL、VET、VFI、VNI、VSV、WEI、WEN、YUG、ZON及びこれらのうち2つ以上の混合物、を有する、請求項1~5の何れか一項に記載のウォールフローフィルタ。前記ゼオライトモレキュラーシーブ又は非ゼオライトモレキュラーシーブが、前記国際ゼオライト協会の構造委員会で定義された最大8リング孔隙開放の構造を有する、請求項6に記載のウォールフローフィルタ。前記ゼオライト又は非ゼオライトモレキュラーシーブが、AEI、AFT、AFX、BEA、CHA、DDR、ERI、FAU、FER、ITE、ITW、KFI、LEV、LTA、MER、MFI、MOR、MTS、NSI、PAU、PHI、RHO、RTH、STI、SZR、UFI及びこれらのうち2つ以上の混合物からなる群より選択される、請求項6又は7に記載のウォールフローフィルタ。前記ゼオライト又は非ゼオライトモレキュラーシーブが、AEI、BEA、CHA、ERI、FER、MFI、NSI、STI及びこれらのうち2つ以上の混合物からなる群より選択される、請求項6~8の何れか一項に記載のウォールフローフィルタ。前記ゼオライトモレキュラーシーブが、ZSM5、ベータ、フェリエライト、SSZ13及びこれらのうち2つ以上の混合物からなる群より選択される、請求項1~9の何れか一項に記載のウォールフローフィルタ。前記ゼオライトモレキュラーシーブが、10以上のシリカアルミナ比を有するアルミノ珪酸塩である、請求項1~10の何れか一項に記載のウォールフローフィルタ。前記ゼオライトモレキュラーシーブ又は非ゼオライトモレキュラーシーブが、1つ以上の置換フレームワーク金属を含む同形体である、請求項6~11の何れか一項に記載のウォールフローフィルタ。前記同形体が、>25のシリカアルミナ比を有する、請求項12に記載のウォールフローフィルタ。前記同形体が、>20のシリカフレームワーク金属比を有する、請求項12又は13に記載のウォールフローフィルタ。前記非ゼオライトモレキュラーシーブが、リン酸アルミニウムである、請求項6~9の何れか一項に記載のウォールフローフィルタ。前記リン酸アルミニウムが、AlPO、金属置換されたAlPOMeAlPO、SAPOsilicoaluminophosphate又は金属置換されたSAPOMeAPSOである、請求項15に記載のウォールフローフィルタ。前記非ゼオライトモレキュラーシーブが、SAPO18、SAPO34、SPO44及びSAPO47からなる群より選択される、請求項16に記載のウォールフローフィルタ。前記リン酸アルミニウムのシリカアルミノ比が、<10である、請求項16又は17に記載のウォールフローフィルタ。前記少なくとも1つの金属が、それぞれ、a前記押出しソリッド本体の全体に渡って存在し、b前記押出しソリッド本体の表面で更に高い濃度で存在し、c前記押出しソリッド本体の表面上の1つ以上のコーティング層に収容されてなり、前記ii、前記iii及び前記ivでの金属が、他の位置に存在する前記少なくとも1つの金属と異なる、請求項1~18の何れか一項に記載のウォールフローフィルタ。ゼオライトモレキュラーシーブ、非ゼオライトモレキュラーシーブ又はこれらのうち2つ以上の混合物を含んでなり、前記少なくとも1つの金属が、前記ゼオライトモレキュラーシーブ、非ゼオライトモレキュラーシーブ又は前記ゼオライトモレキュラーシーブ成分と非ゼオライトモレキュラーシーブ成分の少なくとも1つと混合物として結合される、請求項1~19の何れか一項に記載のウォールフローフィルタ。前記押出しソリッド本体が、前記ゼオライトモレキュラーシーブ、非ゼオライトモレキュラーシーブ又は前記ゼオライトモレキュラーシーブ成分と非ゼオライトモレキュラーシーブ成分の少なくとも1つと混合物として結合される少なくとも1つの第1金属と、前記ゼオライトモレキュラーシーブ、非ゼオライトモレキュラーシーブ又は前記ゼオライトモレキュラーシーブ成分と非ゼオライトモレキュラーシーブ成分の少なくとも1つと混合物として結合されない少なくとも1つの第2金属とを含んでなる、請求項20に記載のウォールフローフィルタ。前記ゼオライトモレキュラーシーブ、非ゼオライトモレキュラーシーブ又は前記ゼオライトモレキュラーシーブ成分と非ゼオライトモレキュラーシーブ成分の少なくとも1つと混合物として結合される少なくとも1つの金属が、遷移金属、ランタン又はこれらのうち2つ以上の混合物からなる群より選択される1つ以上の金属を含む、請求項20又は21に記載のウォールフローフィルタ。前記遷移金属が、IB族金属、IVB族金属、VB族金属、VIIB族金属及びVIII族金属からなる群より選択される、請求項22に記載のウォールフローフィルタ。前記遷移金属が、Fe、Cu、Ce、Hf、La、Mn、Pt、Au、Ag、In、Rh、V、Ir、Ru及びOsからなる群より選択される、請求項22又は23に記載のウォールフローフィルタ。前記ランタナイド金属が、La、Pr及びCeから選択される、請求項23に記載のウォールフローフィルタ。前記ゼオライトモレキュラーシーブ、非ゼオライトモレキュラーシーブ又は前記ゼオライトモレキュラーシーブ成分と非ゼオライトモレキュラーシーブ成分の少なくとも1つと混合物として結合される前記少なくとも1つの金属で前記全体金属成分が、01~20重量である、請求項19~25の何れか一項に記載のウォールフローフィルタ。前記少なくとも1つの金属が、前記ゼオライトモレキュラーシーブ成分、前記非ゼオライトモレキュラーシーブ成分又は前記ゼオライトモレキュラーシーブ成分と前記非ゼオライトモレキュラーシーブ成分のうちの少なくとも1つ及び混合物としての前記非ゼオライトモレキュラーシーブ成分と結合されない前記押出しソリッド本体の全体に渡って、前記押出しソリッド本体の表面に位置する少なくとも1つの金属の大部分に、前記押出しソリッド本体の表面上の1つ以上のコーティング層に、又はアルカリ金属、アルカリ土金属、遷移金属、ランタナイド又はこれらのうち2つ以上の混合物からなる群より選択された少なくとも1つの金属を含む前記押出しソリッド本体の表面で更に高い濃度で備えられる、請求項1~26の何れか一項に記載のウォールフローフィルタ。前記少なくとも1つの金属が、前記ゼオライトモレキュラーシーブ成分、前記非ゼオライトモレキュラーシーブ成分又は前記ゼオライトモレキュラーシーブ成分と前記非ゼオライトモレキュラーシーブ成分のうちの少なくとも1つ及び混合物としての前記非ゼオライトモレキュラーシーブ成分と結合されない前記押出しソリッド本体の全体に渡って、前記押出しソリッド本体の表面に位置する少なくとも1つの金属の大部分に、前記押出しソリッド本体の表面上の1つ以上のコーティング層に、又は遷移金属、ランタナイド又はこれらのうち2つ以上の混合物からなる群より選択された少なくとも1つの金属を含む前記押出しソリッド本体の表面で更に高い濃度で備えられる全体金属成分は、01~20重量である、請求項27に記載のウォールフローフィルタ。前記フィルタは押出しソリッド本体を含んでなり、前記押出しソリッド本体が、基本的に、10100重量のコーディエライト、窒化物、炭化物、ホウ化物、合金、リチウムアルミノ珪酸塩、スピネル、選択的にドーピングされたアルミナ、チタニア、ジルコニア、チタニアジルコニア、ジルコン及びこれらのうち2つ以上の混合物、030重量のシリカソース、Cu、Fe及びCeからなる群より選択される120重量の1つ以上の金属を含む5090重量の非ゼオライトモレキュラーシーブ、及び020重量の無機繊維を含む、請求項1~28の何れか一項に記載のウォールフローフィルタ。前記押出しソリッド本体の表面上の1つ以上のコーティング層が、少なくとも1つの金属を含んでなり、前記触媒の全体金属含有量が、01~30重量である、請求項1~29の何れか一項に記載のウォールフローフィルタ。固定型又は移動型発生源からの排気ガスを処理するために用いられるとき、前記押出しソリッド本体で半径方向の亀裂及びリング亀裂を防止するのに十分な軸方向熱衝撃パラメータTSPと半径方向TSPを有する、請求項1~30の何れか一項に記載のウォールフローフィルタ。前記半径方向TSPが、750°Cで>04である、請求項31に記載のウォールフローフィルタ。前記少なくとも1つのバインダ/マトリックス成分が、コーディエライト、窒化物、炭化物、ホウ化物、合金、リチウムアルミノ珪酸塩、スピネル、選択的にドーピングされたアルミナ、シリカソース、チタニア、ジルコニア、チタニアジルコニア、ジルコン及びこれらのうち2つ以上の混合物からなる群より選択される、請求項1~32の何れか一項に記載のウォールフローフィルタ。前記スピネルが、MgAl2O4であるか、前記MgがCo、Zr、Zn又はMnからなる群よりの金属で部分的に置換されてなる、請求項1~33の何れか一項に記載のウォールフローフィルタ。前記アルミナが、αアルミナ、βアルミナ、γアルミナ、χアルミナ、ηアルミナ、ρアルミナ、κアルミナ、θアルミナ、δアルミナ、ランタンβアルミナ及びこれらのうち2つ以上の混合物からなる群より選択される、請求項33又は34に記載のウォールフローフィルタ。前記シリカソースが、シリカ、シリカゾル、石英、溶融又は無定形シリカ、珪酸ナトリウム、無定形アルミノ珪酸塩、アルコキシシラン、シリコン樹脂バインダ、クレー、タルク又はこれらのうち2つ以上の混合物からなる群より選択される、請求項33~35の何れか一項に記載のウォールフローフィルタ。前記クレーが、フラー土、セピオライト、スメクタイト、カオリン及びこれらのうち2つ以上の混合物からなる群より選択される、請求項36に記載のウォールフローフィルタ。前記無機繊維が、炭素繊維、ガラス繊維、金属繊維、ホウ素繊維、アルミナ繊維、シリカ繊維、シリカアルミナ繊維、炭化珪素繊維、チタン酸カリウム繊維、ホウ酸アルミニウム繊維及びセラミック繊維からなる群より選択される、請求項33~37の何れか一項に記載のウォールフローフィルタ。前記セリアが、前記セリアの熱安定性を向上させるために、少なくとも1つの非セリウム成分で安定化される、請求項1~38の何れか一項に記載のウォールフローフィルタ。請求項1~49の何れか一項によるウォールフローフィルタを製造する方法であって、粉末の出発物質を混合してソリッド押出し本体を形成し、前記粉末の出発物質が、少なくとも1つのバインダ/マトリックス成分又はこれの1つ以上の前駆体、少なくとも1つの金属に結合されるゼオライトモレキュラーシーブ、非ゼオライトモレキュラーシーブ又はこれらのうち2つ以上の混合物、選択的に安定化したセリア、及び少なくとも1つの金属化合物、選択的無機繊維、選択的に添加された有機補助剤であり、少なくとも1つの金属の金属塩を選択的に含有する酸又はアルカリ水溶液でプラスチック化合物内に混合物を形成し、混合及び/又は混練を通じて処理し、前記混合物は触媒本体に押し出し、前記触媒本体を乾燥させ、ソリッド押出し本体を形成するために焼成し、前記ソリッド押出し本体が10100重量の少なくとも1つのバインダ/マトリックス成分、及び590重量のゼオライトモレキュラーシーブ、非ゼオライトモレキュラーシーブ又はこれらのうち2つ以上の混合物、及び080重量の選択的に安定化したセリア及び少なくとも1つの金属又は金属化合物を含有するように前記出発物質の比率を選択し、前記ソリッド押出し本体の表面を少なくとも1つの金属で含浸及び/又は少なくとも1つの金属を含む少なくとも1つのコーティング層で前記ソリッド押出し本体の表面を選択的にコーティング処理することを含んでなる、製造方法。固定型発生源又は車両の内燃機関から発生した排気ガスを処理する方法であって、窒素性還元剤と混合された前記排気ガスを請求項1~39の何れか一項によるウォールフローフィルタと接触させることを含んでなる、方法。請求項1~39の何れか一項によるウォールフローフィルタ、窒素性還元剤ソース及び前記ウォールフローフィルタの上流側に流動する排気ガスに窒素性還元剤を注入するための手段を備えてなる、排気システム。内燃機関及び請求項42による排気システムを備えてなる、車両。